ПЕРЕРАБОТКА СЛОЖНОПОЛИЭФИРНЫХ ТЕКСТИЛЬНЫХ ОТХОДОВ

1. Способ переработки сложного полиэфира из сложнополиэфирного текстильного материала, включающий стадии:
обеспечения сложнополиэфирного текстильного материала, пропитанного смесью, содержащей растворитель и катализатор;
обеспечения и поддержания температуры смеси, содержащей сложнополиэфирный текстильный материал, в диапазоне от 80°С до 240°С во время деполимеризации сложного полиэфира, содержащегося в сложнополиэфирном текстильном материале;
где на стадии обеспечения сложнополиэфирного текстильного материала, пропитанного смесью, катализатор, входящий в состав данной смеси, содержит оксид кальция.
2. Способ по п. 1, где стадию поддержания температуры смеси, содержащей сложнополиэфирный текстильный материал, продолжают до тех пор, пока по меньшей мере 20% сложного полиэфира, содержащегося в сложнополиэфирном текстильном материале, не будет деполимеризовано до молекул с молекулярной массой менее 600 г/моль, или по меньшей мере 50% сложного полиэфира, содержащегося в сложнополиэфирном текстильном материале, не будет деполимеризовано до молекул с молекулярной массой менее 600 г/моль, или по меньшей мере 80% сложного полиэфира, содержащегося в сложнополиэфирном текстильном материале, не будет деполимеризовано до молекул с молекулярной массой менее 600 г/моль.
3. Способ по п. 1, где температура находится в диапазоне от 80°С до 170°С или в диапазоне от 100°С до 150°С
4. Способ по любому из предшествующих пунктов, где на стадии поддержания температуры смеси, содержащей сложнополиэфирный текстильный материал, температуру поддерживают в течение от 10 мин до 300 мин, или в течение от 30 мин до 240 мин, или в течение от 60 мин до 120 мин.
5. Способ по любому из предшествующих пунктов, где растворитель включает спирт или диол.
6. Способ по любому из предшествующих пунктов, где сложнополиэфирный текстильный материал содержит по меньшей мере 10% сложного полиэфира, или по меньшей мере 25% сложного полиэфира, или по меньшей мере 50% сложного полиэфира, или по меньшей мере 75% сложного полиэфира, или где сложнополиэфирный текстильный материал содержит 100% сложного полиэфира.
7. Способ по любому из предшествующих пунктов, где сложнополиэфирный текстильный материал дополнительно содержит натуральные волокна и/или другие синтетические волокна, где натуральные волокна представляют собой, например, хлопковые волокна, вискозные волокна или регенерированные хлопковые волокна, и где синтетические волокна представляют собой, например, эластановые волокна.
8. Способ по любому из предшествующих пунктов, где сложный полиэфир представляет собой ароматический сложный полиэфир, например, полиалкилентерефталат; и где деполимеризованный сложный полиэфир включает по меньшей один из диметилтерефталата, этиленгликоля, 1,3-пропандиола, 1,4-бутандиола, этилметилтерефталата, димеров ароматического сложного полиэфира и тримеров ароматического сложного полиэфира.
9. Способ по любому из предшествующих пунктов, где катализатор дополнительно содержит оксид любого металла 2 группы периодической системы элементов или оксид любого металла группы лантаноидов.
10. Способ по любому из предшествующих пунктов, где катализатор является оксидом, описанным общей формулой СаО-хО-уО, где х выбран из 2 группы периодической системы элементов, и где у выбран из группы лантаноидов.
11. Способ по любому из предшествующих пунктов, где деполимеризацию выполняют в автоклаве.
12. Способ по любому из предшествующих пп. 8-11, где способ дополнительно включает стадию выделения по меньшей мере одного из диметилтерефталата, этиленгликоля, 1,3-пропандиола, 1,4-бутандиола, этилметилтерефталата, димеров ароматического сложного полиэфира и тримеров ароматического сложного полиэфира.
13. Применение катализатора для деполимеризации сложного полиэфира, содержащегося в сложнополиэфирном текстильном материале, где катализатор содержит оксид кальция.
14. Применение по п. 13, где катализатор дополнительно содержит оксид любого металла 2 группы периодической системы элементов или оксид любого металла группы лантаноидов.
15. Применение по любому из пп. 13 и 14, где катализатор является оксидом, описанным общей формулой СаО-хО-уО, где х выбран из 2 группы периодической системы элементов, и где у выбран из группы лантаноидов.